(57)【要約】【課題】  イットリウム化合物を添加しても，充電性の低下や，水素の発生を伴うことなく，十分なマイグレーション抑制効果が得られるようにして，長寿命のアルカリ蓄電池を提供する。【解決手段】  本発明のアルカリ蓄電池は，カドミウム活物質が充填されたカドミウム負極板１１と，ニッケル活物質が充填されたニッケル正極板１２と，これらを隔離するセパレータ１３と，アルカリ電解液とを外装缶１５内に備えている。セパレータ１３はイットリウム化合物を保持しているセパレータである。イットリウム化合物を保持したセパレータ１３を用いると，カドミウム負極板１１の表面にイットリウム化合物を含んでいないために，活物質となるカドミウムの反応を阻害することはない。イットリウム化合物はその近傍に存在する水酸化カドミウムの結晶成長を抑制する効果があるため，水酸化カドミウムがセパレータ１３で結晶化するマイグレーションを抑制することが可能となる。【選択図】  図１
2006054095.tif 000002
【特許請求の範囲】
【請求項１】
電極基板にカドミウム活物質が充填されたカドミウム負極と，電極基板に正極活物質が充填された正極と，これらのカドミウム負極と正極とを隔離するセパレータと，アルカリ電解液とを外装缶内に備えたアルカリ蓄電池であって，
前記セパレータはイットリウム化合物を保持しているセパレータであることを特徴とするアルカリ蓄電池。
【請求項２】
前記イットリウム化合物は水酸化イットリウムであることを特徴とする請求項１に記載のアルカリ蓄電池。
【請求項３】
前記電極基板は焼結基板であることを特徴とする請求項１または請求項２に記載のアルカリ蓄電池。
【請求項４】
電極基板にカドミウム活物質が充填されたカドミウム負極と，電極基板に正極活物質が充填された正極と，これらのカドミウム負極と正極とを隔離するセパレータと，アルカリ電解液とを外装缶内に備えたアルカリ蓄電池の製造方法であって、
イットリウム化合物の懸濁液を前記セパレータに保持させる懸濁液保持工程と，
電極基板にカドミウム活物質が充填されたカドミウム負極と，電極基板に正極活物質が充填された正極との間に前記イットリウム化合物の懸濁液が保持されたセパレータを介在させて電極群とする電極群組立工程と，
前記電極群を外装缶内に挿入した後，該外装缶内にアルカリ電解液を注液する注液工程とを備えるようにしたことを特徴とするアルカリ蓄電池の製造方法。
【請求項５】
前記懸濁液保持工程において，前記イットリウム化合物の懸濁液に前記セパレータを浸漬するようにしたことを特徴とする請求項４に記載のアルカリ蓄電池の製造方法。
【請求項６】
前記懸濁液保持工程において，前記イットリウム化合物の懸濁液を前記セパレータに直接噴霧するようにしたことを特徴とする請求項４に記載のアルカリ蓄電池の製造方法。
【発明の詳細な説明】
【技術分野】
【０００１】
本発明はニッケル−カドミウム蓄電池などのアルカリ蓄電池に係わり，特に，電極基板にカドミウム活物質が充填されたカドミウム負極を備えたアルカリ蓄電池およびその製造方法に関する。
【背景技術】
【０００２】
従来，ニッケル−カドミウム蓄電池に用いられるカドミウム負極には焼結式負極と非焼結式負極とがある。焼結式負極はニッケル粉末を焼結して形成したニッケル焼結基板に酸化カドミウムあるいは水酸化カドミウムよりなる負極活物質を充填して作製されるものである。一方，非焼結式負極は酸化カドミウムあるいは水酸化カドミウムよりなる負極活物質と合成繊維，糊料等とを混練してペーストとし，このペーストをパンチングメタル等の導電性芯体（基板）に塗着して作製されるものである。
【０００３】
この種のカドミウム負極においては，充放電されるとカドミウム活物質が錯イオン（Ｃｄ（ＯＨ）42-イオンになっていると考えられている）となって電解液中に溶解し，再び析出するという充放電反応を繰り返す。この場合，この充放電反応時に電解液に溶解したカドミウム錯イオンがセパレータに移動し，セパレータの細孔内で水酸化カドミウム（Ｃｄ（ＯＨ）2）として析出する。このようなカドミウム錯イオンの移動はマイグレーションと呼ばれ，セパレータの細孔内に析出した水酸化カドミウム（Ｃｄ（ＯＨ）2）は正極と負極の間を導通させて内部短絡を生じさせるので，電池寿命が短くなる要因になっていた。
【０００４】
そこで，マイグレーションを防止するための種々の提案がなされるようになった。例えば，特許文献１においては，孔の形状が円形あるいは楕円形である微孔性セパレータを用いることにより，カドミウム活物質のマイグレーションによる内部短絡を防止することが提案されている。また，特許文献２においては，カドミウム負極の表面に特定の比表面積を有する炭素粉末とポリビニルピロリドンからなる導電層を形成することにより，マイグレーションを防止することが提案されている。
【特許文献１】特許第２８８４５７０号公報
【特許文献２】特開平９−１４７８４５号公報
【発明の開示】
【発明が解決しようとする課題】
【０００５】
ところが，特許文献１や特許文献２において提案された方法だけでは十分ではなかった。そこで，本発明者等はカドミウム負極に種々の化合物を添加して，マイグレーションに対する有効性を検討したところ，水酸化イットリウムなどのイットリウム化合物を添加すると効果的であることが明らかになった。この場合，カドミウム負極の極板表面に水酸化イットリウムなどのイットリウム化合物を添加した場合に特に効果的であることを見出した。
【０００６】
しかしながら，カドミウム負極の極板表面に水酸化イットリウムなどのイットリウム化合物を添加すると，活物質であるカドミウムの反応が阻害されて，無添加のものに比べて充電性が低下し，しかも水素が発生するという問題を生じた。このような水素発生の問題を解決するために，イットリウム化合物の添加量を削減すると，十分なマイグレーション抑制効果が得られなくなるという問題も生じるようになった。
【０００７】
そこで、本発明は上記問題点を解消するためになされたものであって、イットリウム化合物を添加しても，充電性の低下や，水素の発生を伴うことなく，十分なマイグレーション抑制効果が得られるようにして，長寿命のアルカリ蓄電池とその製造方法を提供することを目的とするものである。
【課題を解決するための手段】
【０００８】
上記目的を達成するため，本発明のアルカリ蓄電池は，電極基板にカドミウム活物質が充填されたカドミウム負極と，電極基板に正極活物質が充填された正極と，これらのカドミウム負極と正極とを隔離するセパレータと，アルカリ電解液とを外装缶内に備えるとともに，セパレータはイットリウム化合物を保持しているセパレータであることを特徴とする。
【０００９】
このように，イットリウム化合物を保持しているセパレータを用いると，カドミウム負極の表面にイットリウム化合物を含んでいないために，活物質となるカドミウムの反応を阻害することはない。そして，イットリウム化合物はその近傍に存在する水酸化カドミウムの結晶成長を抑制する効果があるため，水酸化カドミウムがセパレータで結晶化するマイグレーションを抑制することが可能となる。この結果，充電性の低下や，水素の発生や，容量の低下が防止でき，長寿命のアルカリ蓄電池を得ることが可能となる。
【００１０】
そして，上述のようにイットリウム化合物が保持されたセパレータを備えたアルカリ蓄電池の製造するためには，イットリウム化合物の懸濁液をセパレータに保持させる懸濁液保持工程を備えるとともに，電極基板にカドミウム活物質が充填されたカドミウム負極と，電極基板に正極活物質が充填された正極との間にイットリウム化合物の懸濁液が保持されたセパレータを介在させて電極群とする電極群組立工程と，電極群を外装缶内に挿入した後，この外装缶内にアルカリ電解液を注液する注液工程とを備えるようにすればよい。この場合，イットリウム化合物の懸濁液をセパレータに保持させるためには，イットリウム化合物の懸濁液にセパレータを浸漬したり，あるいはイットリウム化合物の懸濁液をセパレータに直接噴霧するようにすればよい。
【発明を実施するための最良の形態】
【００１１】
ついで，本発明のアルカリ蓄電池の一実施の形態を図に基づいて以下に詳細に説明するが，本発明は以下の実施の形態に何ら限定されるものではなく，その要旨を変更しない範囲において適宜変更して実施することが可能である。なお，図１は本発明のアルカリ蓄電池を模式的に示す断面図である。
【００１２】
１．カドミウム負極板
（１）カドミウム負極板ａ１
まず，化学含浸法により，多孔度が８０％のニッケル焼結基板（電極基板：厚みが０．５６ｍｍのもの）を硝酸カドミウムを主成分とする含浸液に浸漬し，乾燥した後，水酸化ナトリウム水溶液に浸漬するアルカリ処理を施して，硝酸カドミウムを水酸化カドミウムに活物質化した。このような化学含浸法を所定回数（例えば８回）繰り返して，ニッケル焼結基板の空孔内に所定量のカドミウム活物質（水酸化カドミウムを主体とするカドミウム活物質）を充填して活物質充填極板αとした。ついで，得られた活物質充填極板αを水洗，乾燥した後，アルカリ水溶液（水酸化ナトリウム，水酸化カリウムなど）中で強制放電した。この後，アルカリ水溶液中で充放電を行う化成処理を行った後，部分充電を行って所定量の予備充電（放電リザーブ）量を確保した。これを水洗，乾燥させて，化成・予備充電済み極板とした。
【００１３】
ついで，得られた化成・予備充電済み極板を水中に浸漬した後，この化成・予備充電済み極板を水中から引き上げて余分な水分を拭き取った。この後，濃度が７質量％のポリビニルアルコール（ＰＶＡ）水溶液に浸漬（例えば，１０秒間）した。この極板をＰＶＡ水溶液から引き上げ，余分な溶液を絞りきった後，８０℃で２０分間乾燥することにより，ＰＶＡを化成・予備充電済み極板に塗布した。これにより，カドミウム負極の表面あるいはカドミウム活物質の表面にＰＶＡの皮膜が形成されることとなる。これを所定の寸法（この場合，長さは２５７ｍｍで，幅は３４ｍｍとした）に切断して，容量が２９００ｍＡｈになるカドミウム負極板１１（ａ１）を作製した。
【００１４】
（２）カドミウム負極板ａ２
上述と同様に，化学含浸法により，ニッケル焼結基板の空孔内に所定量のカドミウム活物質（水酸化カドミウムを主体とする負極活物質）が充填された活物質充填極板αとした。この後，この活物質充填極板αを硝酸イットリウム（Ｙ（ＮＯ3）3・６Ｈ2Ｏ）を含有する水溶液（濃度は硝酸イットリウム六水和物換算で９質量％）に浸漬し，乾燥させた後，アルカリ水溶液に浸漬して，硝酸イットリウムを水酸化イットリウムに転化させた。ついで，このように水酸化イットリウムが添加された活物質充填極板を水洗，乾燥した後，アルカリ水溶液中で強制放電した。この後，アルカリ水溶液中で充放電を行う化成処理を行った後，部分充電を行って所定量の予備充電（放電リザーブ）量を確保した。これを水洗，乾燥させて，化成・予備充電済み極板とした。
【００１５】
ついで，上述と同様にして，得られた化成・予備充電済み極板を水中に浸漬した後，この化成・予備充電済み極板を水中から引き上げて余分な水分を拭き取った。この後，濃度が７質量％のポリビニルアルコール（ＰＶＡ）水溶液に浸漬（例えば，１０秒間）した。この極板をＰＶＡ水溶液から引き上げ，余分な溶液を絞りきった後，８０℃で２０分間乾燥することにより，ＰＶＡを化成・予備充電済み極板に塗布した。これにより，カドミウム負極の表面あるいはカドミウム活物質の表面にＰＶＡの皮膜が形成されることとなる。これを所定の寸法（この場合，長さは２５７ｍｍで，幅は３４ｍｍとした）に切断して，容量が２９００ｍＡｈになるカドミウム負極板１１（ａ２）を作製した。なお，このカドミウム負極板ａ２中には１０２ｐｐｍの水酸化イットリウム（Ｙ(ＯＨ)3）が含有されていることが分かった。
【００１６】
（３）カドミウム負極板ａ３
上述と同様に，化学含浸法により，ニッケル焼結基板の空孔内に所定量のカドミウム活物質（水酸化カドミウムを主体とする負極活物質）が充填された活物質充填極板αとした。この後，この活物質充填極板αを硝酸イットリウム（Ｙ（ＮＯ3）3・６Ｈ2Ｏ）を含有する水溶液（濃度は硝酸イットリウム六水和物換算で１質量％）に浸漬し，乾燥させた後，アルカリ水溶液に浸漬して，硝酸イットリウムを水酸化イットリウムに転化させた。ついで，このように水酸化イットリウムが添加された活物質充填極板を水洗，乾燥した後，アルカリ水溶液中で強制放電した。この後，アルカリ水溶液中で充放電を行う化成処理を行った後，部分充電を行って所定量の予備充電（放電リザーブ）量を確保した。これを水洗，乾燥させて，化成・予備充電済み極板とした。
【００１７】
ついで、上述と同様にして，得られた化成・予備充電済み極板を水中に浸漬した後，この化成・予備充電済み極板を水中から引き上げて余分な水分を拭き取った。この後，濃度が７質量％のポリビニルアルコール（ＰＶＡ）水溶液に浸漬（例えば，１０秒間）した。この極板をＰＶＡ水溶液から引き上げ，余分な溶液を絞りきった後，８０℃で２０分間乾燥することにより，ＰＶＡを化成・予備充電済み極板に塗布した。これにより，カドミウム負極の表面あるいはカドミウム活物質の表面にＰＶＡの皮膜が形成されることとなる。これを所定の寸法（この場合，長さは２５７ｍｍで，幅は３４ｍｍとした）に切断して，容量が２９００ｍＡｈになるカドミウム負極板１１（ａ３）を作製した。なお，このカドミウム負極板ａ３中には１０．２ｐｐｍの水酸化イットリウム（Ｙ(ＯＨ)3）が含有されていることが分かった。
【００１８】
２．ニッケル正極板
ニッケル焼結基板（電極基板；多孔度が８０％で厚みが０．５６ｍｍのもの）を硝酸ニッケルを主成分とする含浸液に浸漬し，乾燥した後，水酸化ナトリウム水溶液に浸漬して水和後，水洗して，硝酸ニッケルを水酸化ニッケルに活物質化した。このような化学含浸法を所定回数（例えば８回）繰り返して，ニッケル焼結基板の空孔内に所定量のニッケル活物質（水酸化ニッケルを主体とする正極活物質）が充填されたニッケル正極板とした。これを所定の寸法（この場合，長さは２００ｍｍで，幅は３４ｍｍとした）に切断して，容量が１５００ｍＡｈになるニッケル正極板１２を作製した。
【００１９】
３．セパレータ
（１）水酸化イットリウム懸濁液
硝酸イットリウム（Ｙ（ＮＯ3）3・６Ｈ2Ｏ）を水に溶解させた後，水酸化ナトリウムで中和して水溶液中に水酸化イットリウム（Ｙ（ＯＨ）3）を析出させた。ついで，この液を濾過して水酸化イットリウム粉末を得た。得られた水酸化イットリウム粉末が所定量となるように秤量した後，所定量の水酸化イットリウム粉末を純水に添加して，水酸化イットリウム（Ｙ（ＯＨ）3）の懸濁液とした。
【００２０】
（２）セパレータｓ１
上述の水酸化イットリウム（Ｙ（ＯＨ）3）懸濁液の濃度を０．０５質量％に調整した後，この水酸化イットリウム懸濁液に，予め乾燥させたナイロン製セパレータ（目付が８５ｇ／ｍ2で，厚みが０．２ｍｍのもの）を１０秒間だけ浸漬した。ついで，このセパレータを８０℃の乾燥機に１０分間投入して，乾燥させ，これをセパレータ１３（ｓ１）とした。
【００２１】
（３）セパレータｓ２
また，上述の水酸化イットリウム（Ｙ（ＯＨ）3）懸濁液の濃度を０．５質量％に調整した後，この水酸化イットリウム懸濁液に，予め乾燥させたナイロン製セパレータ（目付が８５ｇ／ｍ2で，厚みが０．２ｍｍのもの）を１０秒間だけ浸漬した。ついで，このセパレータを８０℃の乾燥機に１０分間投入して，乾燥させ，これをセパレータ１３（ｓ２）とした。
【００２２】
（４）セパレータｓ３
さらに，上述の水酸化イットリウム（Ｙ（ＯＨ）3）懸濁液の濃度を１．０質量％に調整した後，この水酸化イットリウム懸濁液に，予め乾燥させたナイロン製セパレータ（目付が８５ｇ／ｍ2で，厚みが０．２ｍｍのもの）を１０秒間だけ浸漬した。ついで，このセパレータを８０℃の乾燥機に１０分間投入して，乾燥させ，これをセパレータ１３（ｓ３）とした。
【００２３】
（５）セパレータｓ４
一方，予め乾燥させたナイロン製セパレータ（目付が８５ｇ／ｍ2で，厚みが０．２ｍｍのもの）を純水に１０秒間だけ浸漬した後，このセパレータを８０℃の乾燥機に１０分間投入して，乾燥させ，これをセパレータ１３（ｓ４）とした。
【００２４】
（６）セパレータに含有された水酸化イットリウム量の測定
ついで，上述の水酸化イットリウム（Ｙ（ＯＨ）3）懸濁液あるいは純水に浸漬した後に乾燥させた各セパレータｓ１〜ｓ４（幅が３６ｍｍで，長さが５００ｍｍのもの：１セル相当）の質量を測定した。ついで，水酸化イットリウム懸濁液あるいは純水に浸漬する前の各セパレータｓ１〜ｓ４の質量との差を求めて，水酸化イットリウム（Ｙ（ＯＨ）3）の含有量（ｍｇ）を測定すると，下記の表１に示すような結果が得られた。
【表１】
2006054095.tif 000003
【００２５】
４．密閉型ニッケル−カドミウム蓄電池
以上のようにして得られたセパレータ１３（ｓ１〜ｓ４）と，上述のカドミウム負極板１１（ａ１〜ａ３）およびニッケル正極板１２とを用いて、図１に示されるように，セパレータ１３（ｓ１〜ｓ４のいずれか）を介してカドミウム負極板１１（ａ１〜ａ３のいずれか）とニッケル正極板１２とが対向するように渦巻状に巻回して渦巻状電極群をそれぞれ作製した。
【００２６】
ついで，渦巻状電極群の下部に延出する負極基板に負極集電体１１ａを抵抗溶接するとともに，渦巻状電極群の上部に延出する正極基板に正極集電体１２ａを抵抗溶接して渦巻状電極体をそれぞれ作製した。ついで，鉄にニッケルメッキを施した有底円筒形の金属外装缶１５内に渦巻状電極体を挿入した後，負極集電体１１ａと金属外装缶１５の底部をスポット溶接した。一方，蓋体１７ａと正極キャップ１７ｂと蓋体底部１７ｃとからなる封口体１７を用意し，正極集電体１２ａに設けられたリード部１２ｂを蓋体底部１７ｃに接触させて，蓋体底部１７ｃとリード部１２ｂとを溶接した。
【００２７】
この後，渦巻状電極群の上端面に防振リング１４を挿入し，外装缶１５の上部外周面に溝入れ加工を施して，防振リング１４の上端部に環状溝部１５ａを形成した後，金属製外装缶１５内に電解液（濃度が３０質量％の水酸化カリウム（ＫＯＨ）水溶液）を注液し，封口体１７を封口ガスケット１６を介して外装缶１５の環状溝部１５ａに載置するとともに，外装缶１５の先端部を封口体側にカシメて封口して，ＳＣサイズのニッケル−カドミウム蓄電池（公称容量が１３００ｍＡｈのもの）Ａ，Ｂ，Ｃ，Ｘ，Ｙ，Ｚをそれぞれ作製した。
【００２８】
ここで、カドミウム負極板ａ１とセパレータｓ１とを用いて作製した電池をニッケル−カドミウム蓄電池Ａとし，カドミウム負極板ａ１とセパレータｓ２とを用いて作製した電池をニッケル−カドミウム蓄電池Ｂとし，カドミウム負極板ａ１とセパレータｓ３とを用いて作製した電池をニッケル−カドミウム蓄電池Ｃとした。また、カドミウム負極板ａ１とセパレータｓ４とを用いて作製した電池をニッケル−カドミウム蓄電池Ｘとし、カドミウム負極板ａ２とセパレータｓ４とを用いて作製した電池をニッケル−カドミウム蓄電池Ｙとし，カドミウム負極板ａ３とセパレータｓ４とを用いて作製した電池をニッケル−カドミウム蓄電池Ｚとした。なお，上記の組み合わせを表に示すと，下記の表２に示されるようになる。
【表２】
2006054095.tif 000004
【００２９】
５．充電試験
（１）１．７Ｖでの充電量
ついで，以上のようにして得られた各ニッケル−カドミウム蓄電池Ａ，Ｂ，Ｃ，Ｘ，Ｙ，Ｚを用いて，これらの各電池Ａ，Ｂ，Ｃ，Ｘ，Ｙ，Ｚを常温（約２５℃）下で１Ｉｔ（１３００ｍＡ）の充電電流で９０分間の充電（１５０％充電）を行う際に，電池電圧が１．７Ｖに達したときの充電量を求めると，下記の表３に示すような結果となった。なお，下記の表３において，ニッケル−カドミウム蓄電池Ｘの充電量を１００とし，他のニッケル−カドミウム蓄電池Ａ，Ｂ，Ｃ，Ｙ，ＺにおいてはＸに対する比率で表している。
【００３０】
（２）セパレータ中のカドミウム（Ｃｄ）量の測定
また，各ニッケル−カドミウム蓄電池Ａ，Ｂ，Ｃ，Ｘ，Ｙ，Ｚを常温（約２５℃）下で１Ｉｔ（１３００ｍＡ）の充電電流で９０分間の充電（１５０％充電）した。ついで，これらの各ニッケル−カドミウム蓄電池Ａ，Ｂ，Ｃ，Ｘ，Ｙ，Ｚに２４Ωの抵抗を接続した後，６０℃の恒温槽に４８時間抵抗放置させた。その後，恒温槽から各ニッケル−カドミウム蓄電池Ａ，Ｂ，Ｃ，Ｘ，Ｙ，Ｚを取り出し，これらの電池を解体してセパレータ中のカドミウム量を測定すると，下記の表３に示すような結果が得られた。セパレータ中のカドミウム量を測定することにより，各電池のマイグレーションのし易さを確認できる。
【００３１】
なお，電池解体後のセパレータ中のカドミウム量を測定するに際しては，以下のようにして行った。即ち，負極と接触した部分のセパレータを３ｃｍ×３．６ｃｍの大きさに切り取った後，切り取ったセパレータを５０ｍｌのコニカルビーカに入れる。ついで，このビーカ内に１質量％の硝酸を３０ｍｌ添加した後，ホットプレート上に載置して８０℃に加温し，ビーカを２０分間加熱してセパレータを溶解させた。ついで，セパレータが溶解した液を５０ｍｌのメスフラスコにメスアップしてサンプル液とする。ついで，原子吸光光度計により得られたサンプル液を分析して，セパレータ中のカドミウム量(ｍｇ/ｃｍ3)を定量した。
【表３】
2006054095.tif 000005
【００３２】
上記表３の結果から明らかなように、負極中にＹ(ＯＨ)3を添加したカドミウム負極板ａ２，ａ３を用いた電池Ｙ，Ｚにおいては，Ｙ(ＯＨ)3を添加しなかったカドミウム負極板ａ１およびセパレータｓ４の両方を用いた電池Ｘよりもセパレータ中のカドミウム（Ｃｄ）の含有量が低下しているが，反面，１．７Ｖ時の充電量が減少していることが分かる。これは，負極中にＹ(ＯＨ)3を添加すると，このＹ(ＯＨ)3により負極の反応が阻害されるために，充電量が減少するためと考えられる。なお，負極中にＹ(ＯＨ)3を添加すると，充電時に水素を発生し易くなる。これは，負極中にＹ(ＯＨ)3を添加することで，その近傍の水酸化カドミウムの充電が阻害されるために充電電位が上昇し，水の電気分解が起こるようになるためである。これにより，内圧が上昇して漏液が生じる恐れがある。
【００３３】
一方，Ｙ(ＯＨ)3を添加したセパレータｓ１，ｓ２，ｓ３を用いた電池Ａ，Ｂ，Ｃにおいては，Ｙ(ＯＨ)3を添加しなかったカドミウム負極板ａ１およびセパレータｓ４の両方を用いた電池Ｘよりも，セパレータ中のカドミウム（Ｃｄ）の含有量が低下し，かつ１．７Ｖ時の充電量が増大していることが分かる。これは，負極中にＹ(ＯＨ)3を添加されていないためにＹ(ＯＨ)3により負極の反応が阻害されることがないためと，セパレータ中にＹ(ＯＨ)3が添加されているために，セパレータ中のカドミウム（Ｃｄ）の結晶成長を抑制することとなって，充電量も減少することなく，マイグレーションを抑制できるためと考えられる。
【００３４】
上述したように、本発明においては、セパレータ中に水酸化イットリウム（Ｙ（ＯＨ）3）を含有させているため，容量などの電池性能の低下を伴うことなく，マイグレーションの抑制効果が充分に得られるとともに，充電時の水素発生を抑制できるようになる。このため，内部圧力の上昇を抑制できて，電解液が減少することが抑制でき，電地寿命を向上させる（長寿命化を達成する）ことが可能となる。
【００３５】
なお、上述した実施の形態においては、セパレータ中にイットリウム化合物を保持させるために，イットリウム化合物として水酸化イットリウム（Ｙ（ＯＨ）3）を用いる例について説明したが，水酸化イットリウム（Ｙ（ＯＨ）3）以外の酸化イットリウムなどの他のイットリウム化合物を用いても同様な効果が得られる。
また，上述した実施の形態においては、セパレータ中にイットリウム化合物を保持させるために，セパレータを水酸化イットリウム（Ｙ（ＯＨ）3）懸濁液に浸漬する例について説明したが，水酸化イットリウム（Ｙ（ＯＨ）3）懸濁液に浸漬することに代えて，水酸化イットリウム（Ｙ（ＯＨ）3）懸濁液を直接セパレータに噴霧して，セパレータ中にイットリウム化合物を保持させるようにしてもよい。
【図面の簡単な説明】
【００３６】
【図１】本発明のアルカリ蓄電池を模式的に示す断面図である。
【符号の説明】
【００３７】
１０…アルカリ蓄電池，１１…カドミウム負極板，１１ａ…負極集電体，１２…ニッケル正極板，１２ａ…正極集電体，１２ｂ…リード部，１３…セパレータ，１４…防振リング，１５…金属製外装缶，１５ａ…環状溝部，１６…封口ガスケット，１７…封口体，１７ａ…蓋体，１７ｂ…正極キャップ，１７ｃ…蓋体底部
【図１】
2006054095.tif 000006